그리고 얻어진 적층 세라믹 콘덴서에서 유전체층을 형성하는 세라믹 입자의 코어부의 첨가 원소의 농도가 290ppm 정도이며, 쉘부의 첨가 원소의 농도가 410ppm 정도인 점이 기재된다.또한 특허문헌 3에는 용량 온도 특성이 양호하고, 또한 수명 특성이 뛰어난 적층 세라믹 콘덴서를 제공하는 유전체 세라믹으로서, 코어부 및 쉘부를 구비하고, 부성분으로서 희토류 원소R 및 M[M은 Mg, Mn, Ni, Co, Fe, Cr, Cu, Al, Mo, W 및 V로 이루어지는 군(群)으로부터 선택되는 적어도 일종]을 포함하고, R 및 M의 합계 농도가 입계로부터 코어부를 향하여 구배(勾配)를 포함하고, 또한 극소가 되는 부분과 극대가 되는 부분을 포함하는 것을 특징으로 하는 티탄산바륨계 세라믹 입자가 기재된다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 최근 휴대전화나 태블릿 단말 등의 디지털 전자기기에 사용되는 전자 회로의 고밀도화에 따라서 전자 부품의 소형화에 대한 요구는 높고, 상기 회로를 구성하는 적층 세라믹 콘덴서(MLCC)의 소형화, 대용량화가 빠른 속도로 진행되고 있다.적층 세라믹 콘덴서의 용량은 상기 콘덴서를 구성하는 유전체층의 구성 재료의 유전율이나 유전체층의 적층 수에 비례하고 유전체 1층당의 두께에 반비례한다. 그렇기 때문에 소형화의 요구에 부응하기 위해서도 재료의 유전율을 높이고 또한 유전체층의 두께를 얇게 하여 그 적층 수를 증가시키는 것이 요구된다.하지만, 유전체층을 박층화하면, 단위 두께당에 걸리는 전압이 증가하고, 유전체층의 수명 시간이 짧아져, 적층 세라믹 콘덴서의 신뢰성이 저하된다. 그래서 수명의 개선을 위해서 도너 원소인 Mo나 W를 첨가하는 유전체 조성이 제안되고 있다.또한 유전체층을 구성하는 세라믹 입자 중에서의 상기 도너 원소 등의 첨가 원소의 존재 비율의 분포도 MLCC의 성능에 영향을 미친다. 이 점에 관해서 예컨대 특허문헌 1에는 절연 파괴 전압의 향상을 도모할 수 있는 유전체 자기(磁器)로서 결정(結晶) 입자의 입계(粒界)로부터 중심까지의 모든 영역에 Mn, V, Cr, Co, Ni, Fe, Nb, Mo, Ta, W 등의 첨가 원소가 거의 균일하기 분포되는 유전체 자기가 기재된다. 상기 특허문헌 1의 실시예에서는 탄산바륨, 산화티타늄 및 상기 첨가 원소의 산화물을 혼합하여 1,200℃로 임시 소부(燒付)하고, 그 외의 첨가 원소 화합물을 첨가하여 또한 산화성 분위기 중에서 1,000℃로 임시 소부하고, 얻어진 자기 원료 혼합물을 이용하여 그린시트를 조제하고, 이를 적층하여 환원성 분위기 중에서 1,200℃로 2시간 소성하고, 계속해서 산화성 분위기 중에서 600℃로 30분 열처리하여 적층 콘덴서를 얻는다. 이렇게 하여 얻어진 적층 콘덴서에서의 유전체 자기에서의 첨가 원소의 분포는 전술한 바와 같이 거의 균일하다고 규정되지만, 실제는 입계 부분과 중심 부분에서 7배 정도의 차이가 있었다고 상기 특허문헌 1에 기재된다.특허문헌 2에는 유전체층을 다층화·박층화해도 절연 파괴 등에 기인하는 수명의 저하가 없는 소형대 용량화가 가능한 적층 세라믹 콘덴서로서, 세라믹 입자를 결정성의 코어부와 상기 코어부를 둘러싸는 쉘부로 구성하고, 상기 코어부에 Mn, V, Cr, Mo, Fe, Ni, Cu, Co 등의 첨가 원소를 첨가하고, 또한 이들 첨가 원소의 농도가 코어부의 중심으로부터 쉘부를 향하여 높아지는 구성으로 한 적층 세라믹 콘덴서가 제안된다. 상기 문헌의 실시예에서는 탄산바륨, 산화티타늄 및 상기 첨가 원소의 화합물을 혼합하고, 200℃로 2시간 임시 소부하여 첨가 원소를 포함하는 티탄산바륨을 합성하고, 계속해서 다른 첨가 원소를 추가하여 1,000℃로 2시간 임시 소부하여 세라믹 입자를 얻고, 이를 이용하여 세라믹 그린시트를 조제하고, 이를 적층하여 환원성 분위기에서 1,130℃로 3시간 소결(燒結)하고, 계속해서 산화성 분위기 하에서 600℃로 30분 가열하여 적층 세라믹 콘덴서를 얻는다.